(57)【要約】【課題】室温条件下で十分な還元性能を発揮し、且つ錫イオンの還元を抑制する還元剤を使用することにより、金を高純度で回収する方法を提供することを目的とする。【解決手段】金イオン及び塩化物イオンを含む溶液とジブチルカルビトール（ＤＢＣ）との接触により抽出される金含有有機相に、水相である還元剤を加えることにより、金イオンを水相へ移行させると共に還元処理する金の還元回収方法において、前記還元剤はシュウ酸カリウム水溶液であり、還元処理時の反応温度を１０℃〜５０℃とし、更に、還元処理時のｐＨを２．５〜６．５とすることを特徴とする。かかる方法によれば、室温において還元処理が可能であり、不純物の混入を抑制し、より高純度に金を回収することが可能となる。【選択図】  図１
2011132552.tif 000002
【特許請求の範囲】
【請求項１】
金イオン及び塩化物イオンを含む溶液とジブチルカルビトールとの接触により抽出される金含有有機相に、水相である還元剤を加えることにより、金イオンを水相へ移行させると共に還元処理する金の還元回収方法において、
前記還元剤はシュウ酸カリウム水溶液であり、還元処理時の反応温度を１０℃〜５０℃とし、更に、還元処理時のｐＨを２．５〜６．５とすることを特徴とする金の還元回収方法。
【請求項２】
還元処理前の金含有有機相を、塩酸濃度が０．５〜２．０ｍｏｌ／Ｌの塩酸水溶液により洗浄し、その後還元処理する請求項１に記載の金の還元回収方法。
【請求項３】
金イオン及び塩化物イオンを含む溶液は、金イオンを含む王水である請求項１又は請求項２に記載の金の還元回収方法。
【請求項４】
金イオン及び塩化物イオンを含む溶液は、金イオンを含む王水であり、その硝酸イオン（ＮＯ３−）の濃度が、０．１ｍｏｌ／Ｌ以下である請求項３に記載の金の還元回収方法。
【請求項５】
金イオン及び塩化物イオンを含む溶液は、酸化剤である塩素により金を塩酸に溶解して生成されたものである請求項１又は請求項２に記載の金の還元回収方法。
【発明の詳細な説明】
【技術分野】
【０００１】
本発明は、金を含む廃液等から抽出された金含有有機相を処理対象とし、この金を還元回収する方法に係るものである。特に、還元処理時に加熱を要することなく、不純物混入を防止することができる方法に関するものである。
【背景技術】
【０００２】
金、白金、パラジウム等の白金族金属は、希少かつ高価であるため、廃棄物等にこれらの貴金属が含まれる場合は、廃棄物等から回収し、再利用することが必要となる。特に、金は、携帯電話等に搭載されている電子部品や電子機器の基板における電極やろう材の構成材料として多用されており、それら電子機器の廃棄においては、効率的な回収が好ましいものである。尚、上記のような金等を含む廃棄物は、一般には有価物とも称され、厳密には廃棄物と区別されるものであるが、本願では便宜のため廃棄物等と称する。
【０００３】
各種廃棄物等からの金の回収方法としては、ヒドラジンによる直接還元回収方法や、抽出法と還元法（沈殿法）とを組合せた方法がある。これら回収方法で、多く用いられるのは、後者の抽出法と還元法（沈殿法）とを組合せた方法であるが、この方法は、金を含む廃棄物等を王水等の酸で溶解し、この金を含む溶液に適宜の有機溶媒を接触させて抽出して有機相を得て、この有機相に還元剤を添加して金を還元析出させて沈殿する金を回収するものである。
【０００４】
このような金の回収工程において、抽出段階で使用される溶媒としては、各種のものが知られているが、近年、金への優れた選択性や引火点等の物性等の取扱い性が良好なジブチルカルビトール（ＤＢＣ）がよく用いられるものとなっている（例えば特許文献１、２）。また、抽出後の有機相の還元処理の際の還元剤としては、従来、シュウ酸やシュウ酸ナトリウムの水溶液を単独で、あるいはこれらをブレンドして使用されてきた（例えば特許文献１、２）。そして、従来、これらの溶媒、還元剤を適用する回収法では、それぞれ段階における処理条件を適切に設定し、金の回収を可能なものとしている。
【先行技術文献】
【特許文献】
【０００５】
【特許文献１】特開２００６−２３３３１７号公報
【特許文献２】特開平９−３１６５６１号公報
【０００６】
しかしながら、有機相の還元処理で使用される還元剤について、シュウ酸及びシュウ酸ナトリウムは、水への溶解度が低いという問題がある。また、シュウ酸については還元力そのものが低いという問題もある。そして、還元剤の溶解度や還元力が低い場合、還元剤溶液中の還元剤濃度は当然に低いものとなるから、必要な還元剤の化学量論量を満たすようにするために、還元剤溶液量を多くする必要があり、反応系の送液量が増大する。また、かかる低濃度の還元剤で必要な還元反応を進行させるためには室温以上（７０℃〜９０℃）の加熱が必要となる。
【０００７】
そして、還元処理時の反応系の加熱は、回収目的となる金の還元反応のみならず、他の金属（錫等）の還元反応を生じさせる要因となり、回収分である金への不純物の混入の要因となる。かかる回収分中の不純物は、その後に除去できないわけではないが、それによる処理工程数の増加や折角回収した金のロスが生じ得ることとなり、回収効率を著しく悪化させることとなる。
【発明の概要】
【発明が解決しようとする課題】
【０００８】
本発明は、上記問題点に鑑みてなされたものであり、ＤＢＣによる抽出された有機相を対象に、従来のような還元時の加熱を要することなく、室温程度の温度下で十分な還元反応を進行させ、且つ、回収分中に不純物の混入を抑制することができる金の回収方法を提供することを目的とする。
【課題を解決するための手段】
【０００９】
上記課題を解決するため、本発明者等は、鋭意検討を行い、還元処理段階における還元剤として、シュウ酸カリウムの適用に想到した。そして、その上で還元条件の最適化を図り、本発明に想到した。
【００１０】
即ち、本発明は、金イオン及び塩化物イオンを含む溶液とジブチルカルビトールとの接触により抽出される金含有有機相に、水相である還元剤を加えることにより、金イオンを水相へ移行させると共に還元処理する金の還元回収方法において、前記還元剤はシュウ酸カリウム水溶液であり、還元処理時の反応温度を１０℃〜５０℃とし、更に、還元処理時のｐＨを２．５〜６．５とすることを特徴とする金の還元回収方法である。
【００１１】
本発明で適用する還元剤であるシュウ酸カリウムは、その溶解度や還元力が従来の還元剤よりも優れていることが特徴である。例えば、シュウ酸カリウムの溶解度は２８．７ｇ／１００ｇ水であり、従来の還元剤よりも高い（シュウ酸：１２．５ｇ／１００ｇ水、シュウ酸ナトリウム：３．７ｇ／１００水）。
【００１２】
また、還元力に関しては、その目安として酸化還元電位を基準とすると、例えば、２０ｗｔ％シュウ酸カリウム溶液の酸化還元電位は２７０ｍＶ／２５℃であり、５ｗｔ％シュウ酸溶液（４８０ｍＶ／２５℃）よりも低い。
【００１３】
このように溶解度と還元力の高いシュウ酸カリウムを使用する本発明によれば、室温において還元処理が可能であり、且つ錫の混入を抑制し、より高純度に金を回収することが可能となる。
【００１４】
本発明において、還元時の反応温度は１０℃〜５０℃であることを特徴とする。従来の技術では、金の回収効率を上げるために加熱する必要があるところ、本発明では加熱するための設備を必要としない。そして、上記温度範囲内であれば、金の純度を下げる要因となる錫の混入を抑制することができる。更に、１０℃〜５０℃の範囲内で実施可能であるため、夏季や冬季を問わず安定して高純度の金を回収することが可能となる。反応温度が１０℃より低いと、還元反応速度が低下し還元反応に長時間要する。これに加えて、還元後の金が微粉末となってしまうことで、ろ過性が低下してしまい、ろ過時間も長時間必要となる。また、反応温度が５０℃より高いと、金イオンと共に錫イオンが還元されてしまい、沈澱物中に錫が混入してしまう。以上を踏まえると、反応速度やろ過性を考慮すれば１５℃以上、加温設備のコストや安定的な錫イオン還元の抑制を考慮すれば４０℃以下がより好ましい反応温度である。
【００１５】
そして、本発明は、還元時のｐＨが２．５〜６．５であることを特徴とする。金の回収率を安定化させると共に、不純物の混入を抑制するためである。ここで、金の回収率とは、還元工程における当初Ａｕ量と、得られたＡｕ粉の割合を指す。例えば、１００ｇのＡｕを含む有機相から１００ｇのＡｕ粉が得られた場合、回収率は１００％となる。
【００１６】
ｐＨが２．５よりも低い場合は、シュウ酸カリウムが解離状態から非解離状態になる為に、還元力が低下し、水相や油相中に未還元のＡｕが残存してしまう。一方、ｐＨが６．５よりも高い場合は、これ以上回収率は向上せず、更に、ｐＨ９．０以上になると錫が沈澱してしまうこととなる。これらを踏まえて、還元時の手間を考慮すれば、ｐＨが３．０〜５．０の範囲であることがより好ましい。
【００１７】
尚、シュウ酸カリウムの添加量は、金含有有機相中の金イオン量に応じて適宜調整可能である。目安としては、シュウ酸イオンと金イオンがモル比で１．８：１．０〜３．０：１．０、より好ましくは１．８：１．０〜２．０：１．０となるように添加すればよい。
【００１８】
本発明に係る金の還元回収方法においては、還元処理前の金含有有機相を、塩酸濃度が０．５〜２．０ｍｏｌ／Ｌの塩酸水溶液により洗浄し、その後還元処理することが好ましい。金の回収対象となる廃棄物等には、金の他、鉄、ニッケル、銅等の金属が含まれている。これらの金属は、金及び塩化物イオンを含む溶液中に混入しており、ジブチルカルビトールにて抽出した場合、金と共に抽出されて金含有有機相中にも混入することとなる。このように不純物として混入している金属は、金含有有機相を塩酸水溶液により洗浄することで除去することができる。かかる塩酸水溶液の塩酸濃度は、０．５〜２．０ｍｏｌ／Ｌであることが好ましい。塩酸濃度が０．５ｍｏｌ／Ｌより低いと、Ａｕの分配比（分配比＝（有機相中の溶質の全濃度）／（水相中の溶質の全濃度））が低くなるため、抽出液からのＡｕの回収率が低くなる。また、２．０ｍｏｌ／Ｌより高いと、不純物が十分に除去出来ないからである。より好ましい塩酸濃度は、１．０〜１．５ｍｏｌ／Ｌの範囲である。
【００１９】
また、抽出の際の有機相／水相（体積比）（以下Ｏ／Ａ比とする）は、４／１〜１／４であることが好ましい。Ｏ／Ａ比が高くなると洗浄効率が低くなり、一方、Ｏ／Ａ比が低いと洗浄効率は良いものの、Ａｕの収率が低下する。より好ましくは、Ｏ／Ａ比が１／２〜２／１の範囲である。
【００２０】
本発明における金回収工程は、ＤＢＣにより抽出された金含有有機相を対象とするものである。従って、還元処理前になされる、金イオン及び塩化物イオンを含む溶液の製造工程や、ＤＢＣによる抽出工程について特段の制限はない。
【００２１】
但し、上記還元前の工程について述べると、金イオン及び塩化物イオンを含む溶液は、金イオンを含む王水であることが好ましい。即ち、金を含む各種廃棄物等を溶解させる溶液は、王水が好ましい。王水は、酸化力が強く、通常の酸には溶けない金を溶解させることが可能であり、廃棄物等の金を効率的に溶液化することができるからである。
【００２２】
そして、金イオン及び塩化物イオンを含む溶液は、金イオンを含む王水であり、硝酸イオン（ＮＯ３−）の濃度が０．１ｍｏｌ／Ｌ以下であることがより好ましい。硝酸イオンは、金以外の貴金属（白金、パラジウム）と錯体を形成する性質があることに加え、ジブチルカルビトールにも溶解する傾向にある。このため、廃棄物等に白金やパラジウムが含まれているときに、硝酸イオン濃度の高い王水を使用すると、抽出後の金含有有機相にも混入するため、結果的には回収した金の純度を低下させてしまうこととなる。従って、硝酸イオンを全く含まないことが望ましいが、本願発明を実施するにあたり、硝酸イオン濃度が上記範囲内の王水（以下、脱硝王水とする）であれば、白金やパラジウムの混入を抑制することができる。より高純度の金を回収することを目的とする場合には、脱硝王水の硝酸イオン濃度は、０．０５ｍｏｌ／Ｌ以下の範囲内であることが、更に好ましい。
【００２３】
尚、このような王水中の硝酸イオン濃度低減の方法としては、金を含む廃棄物等を溶解させた王水を加熱して２倍以上濃縮し、１１Ｎ塩酸を同量添加後、再濃縮する操作を３回繰り返す方法が挙げられる。脱硝後の溶液の酸濃度は５〜６ｍｏｌ／Ｌである。有機相へのＡｕの分配比は酸濃度が高い程高くなるが、不純物も有機相へ移行しやすくなる。そこで、脱硝後の溶液の酸濃度は１．５〜３．０ｍｏｌ／Ｌとするのが好ましい。
【００２４】
また、上記王水以外にも、金イオン及び塩化物イオンを含む溶液は、酸化剤である塩素により金を塩酸に溶解して生成されたものであっても良い。塩酸のみでは金の溶解は困難であるが、塩素ガスを吹き込むことにより、金イオン濃度の高い溶液を得ることができる。この塩素混合塩酸は、王水と異なり硝酸イオンを含まないことから、上記のような他の貴金属の同伴を懸念する必要がないというメリットがある。具体的には、１Ｎ〜４Ｎ塩酸１Ｌに対して０．０１Ｌ／ｍｉｎ〜０．２Ｌ／ｍｉｎの塩素ガスを吹き込みにより加えるのが適当である。塩素の混合の手間と金の回収効率を考慮すれば、２Ｎ〜３Ｎ塩酸に対して塩素を加えるのが、より好ましい。
【００２５】
尚、廃棄物等の一般的定義は、粗大ごみ、廃油、廃酸、廃アルカリ等の汚物又は不要物であって、固形状又は液状のものをいい、有価物か無価物かを問わない。とりわけ本願においては、廃棄物等のうち、有価物を含むものを対象としており、例えば金を含む廃液等である。
【００２６】
また、ＤＢＣによる抽出工程については、金の抽出量（有機相中の金含有量）に応じて溶媒量を設定する等、通常の抽出の条件設定で行うことができる。尚、金含有有機層と水相の密度が等しくなると、当該有機相と水相がエマルジョン化してしまい分離しなくなるため、有機相中の金含有量は多くても８５ｇ／Ｌ以下に維持することが好ましい（引用文献１、２）。金の回収効率を考えると、金含有量は４０〜５０ｇ／Ｌ程度とするのが一般的である（引用文献１、２）。
【発明の効果】
【００２７】
以上で説明したように、本発明によれば、より簡便に高純度の金を安定して回収することができる。
【図面の簡単な説明】
【００２８】
【図１】本発明に係る方法（実施例２）により得られた金粉
【図２】還元剤にシュウ酸（従来例１）を用いた場合に得られた金粉
【発明を実施するための形態】
【００２９】
以下に実施例を示し、本発明の特徴をより明確にする。
【００３０】
第１実施形態（基本条件の設定及び従来技術との比較）
この実施形態では、還元剤の種類や還元時の温度、ｐＨが与える影響についての検証結果を示す。
【００３１】
金を含む樹脂やスクラップ、歯科材からなる廃棄物を焼成後、王水に溶解させることにより得られた金及び塩化物イオンを含む溶液（金濃度：１１４ｇ／Ｌ、錫濃度：０．８５ｇ／Ｌ）を、ジブチルカルビトール（ＤＢＣ）にて抽出し、金含有有機相（金濃度：４５ｇ／Ｌ、錫濃度：０．２２ｇ／Ｌ）を得た。得られた金含有有機相を１．５Ｎ塩酸にて２回洗浄した後、還元剤を加えて金を還元処理した。
【００３２】
抽出及び洗浄は、分液漏斗を用い、抽出では、Ｏ／Ａ比＝２／１、洗浄ではＯ／Ａ比＝１／５とし、振盪時間５分、相分離時間１０分とした。また、還元処理は、ビーカーを用い、表１に示す還元剤を使用し、２４ｗｔ％水酸化カリウム溶液を添加してｐＨ調整を行った後、４時間攪拌することにより行った。還元処理時の温度、ｐＨは、表１に示す条件とした。
【００３３】
還元処理後に沈澱した金粉は、純水洗浄とアルコール洗浄を３回以上繰り返した。洗浄の際は、真空を利用したろ過器を用い、３０分以上ろ過器内で真空引きした後に、強制換気式乾燥機にて１５０℃以上で一昼夜乾燥を行った。
【００３４】
抽出法に用いた水溶液（廃棄物等を王水に溶解させた金及び塩化物イオンを含む溶液）の金と錫の濃度を高周波誘導結合プラズマ発光分光分析法（以下、ＩＣＰ法とする。）により測定したところ、金濃度は１１４ｇ／Ｌ、錫濃度は０．８５ｇ／Ｌであり、Ｐｔ、ＰｄおよびＦｅ、Ｎｉ、Ｃｕ等の遷移金属を含んでいた。また、還元された溶媒中のＡｕ濃度（ジブチルカルビトールにて抽出した金含有有機相中のＡｕの濃度）は、ＩＣＰ法によれば金濃度は４５ｇ／Ｌ、錫濃度は０．２２ｇ／Ｌであった。
【００３５】
【表１】
2011132552.tif 000003
【００３６】
表２に、還元処理により回収した金の純度、回収した金に含まれる錫の含有量、及び還元処理後の有機相中の金含有量、水相中の金含有量を示す。尚、金の純度は灰吹き法により分析を行い、錫の含有量は固体発光プラズマ法により分析した。
【００３７】
また、有機相中の金含有量は有機相の金濃度と比重の相関値を用いて測定した。有機相中の金濃度と比重の相関は、既知濃度の塩化金酸のみを含む溶液と有機相を接触させた後、水相の金濃度をＩＣＰ法により分析することで、有機相中の金濃度を計算により求め、有機相の比重を実測することで求めた。
【００３８】
【表２】
2011132552.tif 000004
【００３９】
実施例１〜６の結果から、本願発明によれば、有機相中の金を高収率で還元することができ、また、得られた金は高純度であることがわかった。一方、比較例をみると、金に錫が混入するか、あるいは還元反応が十分でない結果となった。傾向としては、還元温度やｐＨが高い場合は錫が混入してしまい（比較例２、３、５）、還元温度が低い場合は還元反応が十分に進行しないことがわかった（比較例１）。また、ｐＨが低い場合は、還元反応は完結し錫の混入は抑制されるものの、シュウ酸が析出してしまい、洗浄による金粉末中のシュウ酸除去が困難となり純度が低下してしまった（比較例４）。そして、還元剤にシュウ酸を使用した場合は、還元反応が進行するものの、８０℃条件下では錫が混入してしまうため純度が低下してしまった（従来例１）。
【００４０】
図１、図２に、実施例２、従来例１により得られた金粉を示す。図からわかるように、還元剤としてシュウ酸を使用した場合には、シュウ酸カリウムを使用した場合と比較して金粉が塊状になりやすいことがわかった。この結果から、高温条件下で還元剤にシュウ酸を用いた場合は、不純物金属イオンの還元抑制ができずにアモルファスや合金粉末なども析出してしまい、金粉同士が付着しやすくなり塊状となってしまったことが予想される。
【００４１】
第２実施形態（不純物混入の抑制効果の検証）
第２実施形態では、金及び塩化物イオンを含む溶液を、王水、脱硝王水、塩酸と塩素の混合溶液とした場合の、白金やパラジウムの混入を抑制する効果について検証した結果を示す。
【００４２】
金及び塩化物イオンを含む溶液をジブチルカルビトール（ＤＢＣ）にて抽出し、得られた金含有有機相に還元剤を加えて金を還元処理した。本実施形態に使用した金及び塩化物イオンを含む溶液の組成を表３に示す。抽出、還元処理は実施例２の条件と同様に行った。
【００４３】
尚、金含有の脱硝王水は、金を含む廃棄物等を溶解させた王水を加熱して２倍以上濃縮し、１１Ｎ塩酸を同量添加後、再濃縮する操作を３回繰り返す方法により作製した。また、金含有の塩酸と塩素の混合溶液は、５００ｍＬのフラスコ内で、３Ｎ塩酸２５０ｍＬ中に金を含む廃棄物等を投入し、５０℃、８時間の攪拌条件下で３０ｍＬ／ｍｉｎで塩素ガスを吹き込み溶解した後、ろ過することにより作製した。
【００４４】
【表３】
2011132552.tif 000005
【００４５】
表４は、還元処理により沈澱した金の純度、及び不純物として含まれる白金、パラジウムの含有量を示したものである。実施例７〜１１をみると、金及び塩化物イオンを含む溶液中に含まれるＮＯ３−の濃度に応じて、白金やパラジウムの含有量が若干増加する傾向が見られたが、いずれも高純度の金が得られる結果となった。
【００４６】
【表４】
2011132552.tif 000006
【００４７】
以上の結果から、本発明による方法を用いれば、従来技術と比較して錫等の不純物の混入を抑制することができ、また、室温条件下にて高純度の金を高収率で回収可能であることは明確である。
【産業上の利用可能性】
【００４８】
本発明によれば、室温条件下で十分な還元性能を発揮し、且つ錫イオンの還元を抑制する還元剤を使用することにより、金を高純度で回収する方法を提供することができる。
【図１】
2011132552.tif 000007
【図２】
2011132552.tif 000008